(57)【要約】【解決課題】  断熱性と強度に優れたポリオレフィン系樹脂発泡フィルムおよび積層フィルムを提供すること。【解決手段】  ポリオレフィン系樹脂（Ａ）及び熱膨張マイクロカプセル（Ｂ）を含有し、前記ポリオレフィン系樹脂（Ａ）は、エラストマー含有し、かつ前記熱膨張マイクロカプセル（Ｂ）は、膨張を開始する温度が１００〜１５５℃であり、かつ最大に膨張する温度が１６０〜２３０℃であることを特徴とするポリオレフィン系樹脂発泡フィルム。【選択図】なし【特許請求の範囲】
【請求項１】
ポリオレフィン系樹脂（Ａ）及び熱膨張マイクロカプセル（Ｂ）を含有し、前記ポリオレフィン系樹脂（Ａ）は、エラストマーを含有し、かつ前記熱膨張マイクロカプセル（Ｂ）は、膨張を開始する温度が１００〜１５５℃であり、かつ最大に膨張する温度が１６０〜２３０℃であることを特徴とするポリオレフィン系樹脂発泡フィルム。
【請求項２】
ポリオレフィン系樹脂（Ａ）と熱膨張マイクロカプセル（Ｂ）の質量比は、（Ａ）：（Ｂ）＝９７〜８０：３〜２０であることを特徴とする請求項１に記載のポリオレフィン系樹脂発泡フィルム。
【請求項３】
前記ポリオレフィン系樹脂（Ａ）は、ポリオレフィン系樹脂の全質量に対して、エラストマーを１０質量％以上含有していることを特徴とする請求項１または２に記載のポリオレフィン系樹脂発泡フィルム。
【請求項４】
引張破断伸びが１５０％以上であることを特徴とする請求項１〜３のいずれか１項に記載のポリオレフィン系樹脂発泡フィルム。
【請求項５】
酸化チタンを更に含有することを特徴とする請求項１〜４のいずれか１項に記載のポリオレフィン系樹脂発泡フィルム。
【請求項６】
請求項１〜５のいずれか１項に記載のポリオレフィン系樹脂発泡フィルムを有する積層フィルム。
【請求項７】
前記ポリオレフィン系樹脂発泡フィルムを中間層として有する請求項６に記載の積層フィルム。
【請求項８】
積層フィルムの表面にある層は、熱膨張マイクロカプセルを含有しないことを特徴とする請求項６又は７に記載の積層フィルム。
【発明の詳細な説明】
【技術分野】
【０００１】
本発明は、断熱性、伸びおよび強度に優れたポリオレフィン系樹脂発泡フィルムおよび積層フィルムに関する。
【背景技術】
【０００２】
発泡樹脂フィルムは、軽量化、断熱性、遮音性の要求が必要となる様々な場所で使用されている。たとえば、建築材料においては床材、壁材、ドア、窓枠などに使用され、遮音、断熱、防振などを目的として使用されている。
【０００３】
従来の発泡樹脂フィルムの製造方法としては、ベースとなるポリスチレン樹脂、ポリエチレン樹脂若しくはポリウレタン樹脂に化学発泡剤を添加し、成形加工すると同時に発泡剤を化学発泡させることにより得る方法が開示されている。しかし、化学的に発泡させる方法では、発泡の度合いを制御することが難しく、均一な発泡形状に成形することが困難であるという問題がある。特に、フィルムの厚みが薄くなるとさらに厚みの精度が不安定となるため更に生産が困難となるなど、安定した発泡フィルムを作ることが難しいのが現状である。
【０００４】
上記問題を解決する手段として、特開平９−２２６０７３号公報（特許文献１）には、結晶性ポリプロピレン系樹脂を表層とした積層シートを延伸することにより空洞を設け、そのフィルムを二枚以上重ねて加熱接着加工することにより空洞を有するシートを作製する方法が提案されている。しかしながら、この方法では、延伸した複数枚のシートを加熱溶着する加工が必要となるため、生産工程が多く生産性に劣り、また十分な断熱性能を提供することは困難である。
【０００５】
また、ＷＯ２０１３／１０００１５Ａ号（特許文献２）には、ポリオレフィン系樹脂組成物を、発泡剤として超臨界状態の炭酸ガスと共に、押し出し機内で溶融混練してポリオレフィン系樹脂発泡シートを作製する方法が提案されている。しかしながら、この方法は、臨界状態の炭酸ガスを使用するため、高圧ガスを扱う設備や、設備の回りに防爆壁が必要となるなど、それに伴う費用が発生し、コストがかかる等の問題がある。また得られるシートの強度が十分満足できるものではないというのが現状である。
【先行技術文献】
【特許文献】
【０００６】
【特許文献１】特開平９−２２６０７３号公報
【特許文献２】ＷＯ２０１３／１０００１５Ａ号
【発明の概要】
【発明が解決しようとする課題】
【０００７】
本発明は、大きな設備投資を必要とすることなく、断熱性と伸びと強度に優れたポリオレフィン系樹脂発泡フィルムおよび積層フィルムを提供することを目的とする。
【課題を解決するための手段】
【０００８】
即ち、本発明は、
［１］ポリオレフィン系樹脂（Ａ）及び熱膨張マイクロカプセル（Ｂ）を含有し、前記ポリオレフィン系樹脂（Ａ）は、エラストマーを含有し、かつ前記熱膨張マイクロカプセル（Ｂ）は、膨張を開始する温度が１００〜１５５℃であり、かつ最大に膨張する温度が１６０〜２３０℃であることを特徴とするポリオレフィン系樹脂発泡フィルム。
［２］ポリオレフィン系樹脂（Ａ）と熱膨張マイクロカプセル（Ｂ）の質量比は、（Ａ）：（Ｂ）＝９７〜８０：３〜２０であることを特徴とする［１］に記載のポリオレフィン系樹脂発泡フィルム。
［３］前記ポリオレフィン系樹脂（Ａ）は、ポリオレフィン系樹脂の全質量に対して、エラストマーを１０質量％以上含有していることを特徴とする［１］または［２］に記載のポリオレフィン系樹脂発泡フィルム。
［４］引張破断伸びが１５０％以上であることを特徴とする［１］〜［３］のいずれか１項に記載のポリオレフィン系樹脂発泡フィルム。
［５］酸化チタンを更に含有することを特徴とする［１］〜［４］のいずれか１項に記載のポリオレフィン系樹脂発泡フィルム。
［６］［１］〜［５］のいずれか１項に記載のポリオレフィン系樹脂発泡フィルムを有する積層フィルム。
［７］前記ポリオレフィン系樹脂発泡フィルムを中間層として有する［６］に記載の積層フィルム。
［８］積層フィルムの表面にある層は、熱膨張マイクロカプセルを含有しないことを特徴とする［６］又は［７］に記載の積層フィルム。
を、提供するものである。
【発明の効果】
【０００９】
本発明により、断熱性と伸びと強度に優れた性能を有するポリオレフィン系樹脂発泡フィルムおよび積層フィルムをもたらすことができる。
【発明を実施するための形態】
【００１０】
以下に、本発明のポリオレフィン系樹脂発泡フィルムおよび積層フィルムを詳細に説明する。
【００１１】
本発明のポリオレフィン系樹脂発泡フィルムは、ポリオレフィン系樹脂（Ａ）及び熱膨張マイクロカプセル（Ｂ）を含有し、前記ポリオレフィン系樹脂（Ａ）は、エラストマーを含有し、かつ前記熱膨張マイクロカプセル（Ｂ）は、膨張を開始する温度が１００〜１５５℃であり、かつ最大に膨張する温度が１６０〜２３０℃であることが重要である。
【００１２】
＜熱膨張マイクロカプセル＞
本発明で使用する熱膨張マイクロカプセルは、膨張を開始する温度が１００〜１５５℃であり、１１０〜１５５℃であることが好ましく、１３０〜１５５℃がさらに好ましい。
膨張を開始する温度を１００℃以上とすることで、ポリオレフィン系樹脂を使用して成形する際、樹脂を押出し成形機に投入した直後などにおいて、熱膨張マイクロカプセルは膨張しにくいため安定した成形を可能とすることができる。また、膨張を開始する温度を１５５℃以下とすることで、使用するポリオレフィン系樹脂の成形温度において該熱膨張マイクロカプセルが口金内で膨張し始める温度が適度となる。
【００１３】
本発明で使用する熱膨張マイクロカプセルは、最大に膨張する温度が１６０〜２３０℃であり、１６０〜２２０℃が好ましく、１６０〜２１０℃であることがさらに好ましい。
最大に膨張する温度を１６０℃以上とすることで、成形機から吐出される前後のタイミングで適度な膨張が得られる。また、最大に膨張する温度を２３０℃以下とすることで、使用するポリオレフィン系樹脂の成形温度において該熱膨張マイクロカプセルが最大に膨張する温度が適度となり効率の良い発泡状態を得ることができる。
【００１４】
本発明で使用する熱膨張マイクロカプセルは、ポリオレフィン系樹脂（Ａ）と熱膨張マイクロカプセル（Ｂ）の質量比は、（Ａ）：（Ｂ）＝９７〜８０：３〜２０であることが好ましく、９５〜８５：５〜１５であることがより好ましく、９３〜８７：７〜１３であることが更に好ましい。
ポリオレフィン系樹脂（Ａ）と熱膨張マイクロカプセル（Ｂ）の質量比を上記の範囲とすることで、フィルムの発泡を適正なものとすることができ、断熱性能を向上することができるとともに、適切な強度を保持することができる。
【００１５】
ポリオレフィン系樹脂（Ａ）に熱膨張マイクロカプセル（Ｂ）を含有させ成形する場合、熱膨張マイクロカプセル（Ｂ）の飛散の防止や分散性の向上を図るため、あらかじめ熱膨張マイクロカプセル（Ｂ）を他の樹脂と混合してマスターバッチ化したものを用いてもよい。これに用いられるマスターバッチ用の樹脂としてはエチレン−酢酸ビニル共重合体（ＥＶＡ）がポリオレフィン樹脂との相溶性の点から好ましい。
【００１６】
本発明に使用する熱膨張マイクロカプセル（Ｂ）としては、大日精化工業社製：ダイフォーム、松本油脂社製：マツモトマイクロスフェアー、アクゾノーベル社製：ＥＸＰＡＮＣＥＬなどがある。
【００１７】
＜ポリオレフィン系樹脂＞
本発明に使用するポリオレフィン系樹脂（Ａ）は、エラストマーを含有することが重要であり、該ポリオレフィン系樹脂はポリエチレン系樹脂やポリプロピレン系樹脂およびこれらの混合物等があげられる。
【００１８】
本発明に使用するエラストマーとしては、例えば、イソプレンゴム、ブタジエンゴム、ブチルゴム、プロピレン−ブタジエンゴム、アクリロニトリル−ブタジエンゴム、アクリロニトリル−イソプレンゴム等のジエン系ゴムや、エチレン−プロピレン共重合体ゴム、エチレン−プロピレン非共役ジエンゴム、エチレン−ブタジエン共重合体ゴム等のポリオレフィン系熱可塑性エラストマー、及びスチレン−ブタジエン系やスチレン−イソプレン系等のスチレン系熱可塑性エラストマーが挙げられる。
より好ましくはエラストマー中にα−オレフィンを含有していることが好ましい。α―オレフィンは炭素原子数が４〜１２のものが好ましく、例えば、１−ブテン、１−ペンテン、１−ヘキセン、１−ヘプテン、１−オクテン、４−メチル−１−ペンテン、１−デセン等が挙げられ、その一種または二種以上の混合物が用いられる。
【００１９】
本発明に使用するエラストマーは、ポリオレフィン系樹脂の全質量に対して、１０質量％以上であることが好ましく、１３質量％以上であることがより好ましく、１５質量％以上であることが更に好ましい。エラストマーの含有量を１０質量％以上とすることで、ポリオレフィン系樹脂の伸び性能が優れるものとなる。また、エラストマーの含有量の上限は特に制限しないが、コストアップ等を考慮すると８０質量％以下であることが好ましい。
【００２０】
α−オレフィンは、エラストマー系樹脂の全質量に対して、３から３０質量％であることが好ましく、４から２５質量％であることがより好ましく、５から２０質量％であることが更に好ましい。α―オレフィンの含有量を３質量％以上とすることで、ポリオレフィン系樹脂の伸び性能が優れるものとなる。また、α―オレフィンの含有量を３０質量％以下とすることでブロッキングの発生が抑制され生産性に優れる。
【００２１】
ポリエチレン系樹脂としては、エチレンの単独重合体および／またはエチレンを主成分とする、エチレンとこれと共重合可能な他の単量体との共重合体（低密度ポリエチレン（ＬＤＰＥ）、線状低密度ポリエチレン（ＬＬＤＰＥ）、高密度ポリエチレン（ＨＤＰＥ）、メタロセン系触媒を用い重合して得られたポリエチレン等）、あるいは前記単独重合体および／または共重合体と他の共重合体との混合物（ポリマーブレンド）等が例示できる。この単独重合体および／または共重合体と混合してポリマーブレンドを与えることのできる重合体としては、例えばイソプレンゴム、ブタジエンゴム、ブチルゴム、プロピレン−ブタジエンゴム、アクリロニトリル−ブタジエンゴム、アクリロニトリル−イソプレンゴム等のジエン系ゴム、エチレン−プロピレン非共役ジエンゴム、エチレン−ブタジエン共重合体ゴム等のポリオレフィン系熱可塑性エラストマー、およびスチレン−ブタジエン系やスチレン−イソプレン系等のスチレン系熱可塑性エラストマーがあげられる。
【００２２】
ポリプロピレン系樹脂としては、プロピレンの単独重合体、共重合体、あるいは前記単独重合体および／または共重合体と他の重合体との混合物（ポリマーブレンド）等が例示できる。該共重合体としてはプロピレンとエチレンまたは他のα−オレフィンとの、ランダム共重合体またはブロック共重合体、あるいはポリオレフィン系の共重合体を幹ポリマーとしたプロピレンのグラフト共重合体等が例示できる。中でも、ランダム共重合体がフィルムの透明性及び柔軟性が良好となるので好ましい。このプロピレンと共重合可能なα−オレフィンとしては、炭素原子数が４〜１２のものが好ましく、例えば、１−ブテン、１−ペンテン、１−ヘキセン、１−ヘプテン、１−オクテン、４−メチル−１−ペンテン、１−デセン等が挙げられ、その一種または二種以上の混合物が用いられる。α−オレフィンの混合割合はプロピレンに対して１〜１０質量％、特に１〜６質量％とするのが好ましい。
【００２３】
本発明のポリオレフィン系樹脂発泡フィルムに用いられるポリエチレン系単独重合体の溶融張力は０．００３〜０．０３Ｎ(２３０℃、引取速度５〜５０ｍ／ｍｉｎ)であることが好ましい。溶融張力が０．００３Ｎ以上であれば成形しやすく平滑なフィルムが得られやすい。また溶融張力が０．０３Ｎ以下であれば溶融張力が低くなりすぎることがなく、フィルムの成形が困難になることがない。特にエチレン系単独重合体を用いて成形すると、その成形温度が本発明で使用する熱膨張マイクロカプセルの膨張開始温度および／または最大膨張温度の範囲と好適に適合することから好適な発泡状態を得ることができ、さらには熱膨張マイクロカプセルの焼け等の発生を抑制することが可能となる。
【００２４】
本発明のオレフィン系樹脂発泡フィルムは、引張破断伸びが１５０％以上であることが好ましく、２００％以上であることがより好ましく、２５０％以上であることがさらに好ましい。引張破断伸びを１５０％以上とすることで、建築材料である床材や壁材などに使用する場合、例えば合板などに、ポリオレフィン系樹脂発泡フィルムを張り付ける際、フィルムが破けたりすることを防止することができる。また、合板の表面が曲面であったりする場合には、表面に応じた追随性能を向上させることができる。
【００２５】
本発明において、引張破断伸びは、ＪＩＳ  Ｋ７１２７に準拠して行い、破断点で算出される伸びのことを言う。尚、破断しない場合は、試験機で測定可能な最大ストロークにおける点を伸びとする。
【００２６】
本発明のポリオレフィン系樹脂発泡フィルムは、引張強度（ＭＤ）が２．０ＭＰａ以上であることが好ましく、２．５ＭＰａ以上がより好ましく、３．０ＭＰａ以上がさらに好ましい。引張強度を２．０ＭＰａ以上とすることで、建築材料である床材や壁材などに使用する場合、例えば合板などに、ポリオレフィン系樹脂発泡フィルムを張り付ける際、フィルムが破けたりすることを防止することができる。また、引張強度の上限は特に限定することはないが、合板などに張り付ける場合は、強度が高すぎるとハンドリング性が悪くなる恐れもあるため、２５ＭＰａ以下であることが好ましい。
【００２７】
本発明において、引張強度は、ＪＩＳ  Ｋ７１２７に準拠して行った最大強度の点で算出される引張強度のことを言い、最大点が降伏点の場合は、その降伏点における引張強度のことであり、最大点が破断点の場合は、その破断点における引張強度のことを言う。尚、ＭＤとはフィルムを生産するときの機械の巻き取り方向のことを言う。
【００２８】
また、本発明のポリオレフィン系樹脂発泡フィルムの密度は、０．３０〜０．７０ｇ／ｃｍ３であることが好ましい。ポリオレフィン系発泡樹脂の密度を０．３０ｇ／ｃｍ３以上とすることで、フィルムの強度低下を抑制することができる。また、ポリオレフィン系樹脂発泡フィルムの密度を０．７０ｇ／ｃｍ３以下とすることで、フィルムの断熱性能を良好とすることができる。
【００２９】
本発明のポリオレフィン系樹脂発泡フィルムは、熱伝導率が０．１Ｗ／ｍ・Ｋ以下であることが好ましい。ここで、熱伝導率は、発泡フィルムの熱拡散率、比熱容量、見かけ密度をそれぞれ測定し、（１）式により算出することができる。
2015098511.tif 000002
λ：熱伝導率（Ｗ／ｍ・Ｋ）
α：熱拡散率（ＪＩＳ  Ｒ１６１１（２０１０）に準拠して測定した。）
Ｃｐ：比熱容量（ＪＩＳ  Ｋ７１２３（２０１２）に準拠して測定した。）
ρ：見かけ密度（ＪＩＳ  Ｋ７２２２（２００５）に準拠して測定した。）
【００３０】
本発明のポリオレフィン系樹脂発泡フィルムは、酸化チタンを含有していることが好ましい。ポリオレフィン系樹脂発泡フィルムに酸化チタンを含有させることにより、近赤外線を遮蔽する効果を得ることができる。これにより、遮熱性能が向上し、たとえば対象空間内の温度上昇をより抑制することができ、断熱性能との相乗効果をもたらすことができる。
【００３１】
本発明のポリオレフィン系樹脂発泡フィルムは、本発明の効果を損なわない範囲において必要に応じて、安定剤、滑剤、帯電防止剤、耐候助剤等公知の添加剤を含有してもよい。
【００３２】
本発明のポリオレフィン系樹脂発泡フィルムを製造する方法としては、特に限定されることはなく、公知の成形方法、たとえばＴダイ押し出し成形法、インフレーション成形法等の成形方法を用いることができる。
【００３３】
本発明のポリオレフィン系樹脂発泡フィルムの厚みは、特に限定されることはないが、使用する用途により適宜設定できる。一般的には５ｍｍ以下であることが好ましく、特に本発明のポリオレフィン系樹脂発泡フィルムが好適に使用できるのは、厚みが１ｍｍ以下の場合である。
また、本発明のポリオレフィン系樹脂発泡フィルムは、単層であってもよく、多層であってもよい。
【００３４】
本発明のもう一つの態様は、本発明のポリオレフィン系樹脂発泡フィルムを有する積層フィルムであり、より好ましくは、本発明のポリオレフィン系樹脂発泡フィルムを中間層として有する積層フィルムである。
【００３５】
ポリオレフィン系樹脂発泡フィルムを中間層とし、ポリオレフィン系樹脂やその他の樹脂を使用して積層フィルムとすることができる。たとえば、ポリオレフィン系樹脂発泡フィルムの表面層および／または裏面層にポリオレフィン系樹脂層を設けることができる。また、表面層および／または裏面層に使用するポリオレフィン系樹脂にもエラストマーを含有してもよい。
【００３６】
本発明のポリオレフィン系樹脂発泡フィルムは、たとえばフィルム表面の外観性能に優れる性能が必要である用途に使用する場合などは、表面層にポリオレフィン系樹脂層を設けることで、発泡による外観の不具合を抑制することができる。
【００３７】
また、ポリオレフィン系樹脂発泡フィルムの表面層および／または裏面層にポリオレフィン系樹脂層を設けることで、フィルム生産時に発生する口金のリップ部に付着するメヤニなどを抑制することができ、生産性を良好とすることができる。
この場合、特に積層フィルムの表面層および／または裏面層には、熱膨張マイクロカプセルを含有しないことがより好ましい。  なお、「熱膨張マイクロカプセルを含有しない」ことには、熱膨張マイクロカプセルの発泡作用により外観が損なわれない程度のごくわずかな量を含有することも含まれる。
【００３８】
本発明のポリオレフィン系樹脂発泡フィルムは、必要に応じて片面および／または両面にコロナ放電処理を施したり、プライマー層を形成してもよい。
【００３９】
本発明のポリオレフィン系樹脂発泡フィルムには、耐候性やその他必要な目的に応じて別の樹脂層を設けることもできる。この樹脂層は、ポリオレフィン系樹脂、ポリエステル系樹脂、アクリル系樹脂、ウレタン系樹脂等を積層またはコーティングすることにより形成できる。また、この樹脂層にエンボス加工を施すこともできる。
【００４０】
本発明のポリオレフィン系樹脂発泡フィルムと積層フィルムの製造方法としては、（１）ポリオレフィン系樹脂発泡フィルムとその他のフィルム層を予め調製し、その後、ポリオレフィン系樹脂発泡フィルムとその他のフィルム層を積層する方法、（２）ポリオレフィン系樹脂発泡フィルムとその他のフィルム層を直接形成させる方法が挙げられる。
（１）の方法の場合は、ポリオレフィン系樹脂発泡フィルムとその他のフィルム層を押出して加圧ロールによりラミネートする押し出しラミネート法を用いることができる。
（２）の方法の場合は、ポリオレフィン系樹脂発泡フィルムとその他のフィルム層を、Ｔダイ押出し成形法等の押出し成形法、インフレーション成形法及びカレンダー成形法等の成形方法により調製することができるが、本発明においては押出し成形法が好適に用いられる。
【００４１】
本発明において、ポリオレフィン系樹脂発泡フィルム、その他のフィルム層を製造するにあたり、樹脂を混練する方法としては、一般的な方法が使用できる。具体的には、ペレットや粉体、固体の細片等をヘンシェルミキサーやリボンミキサーで乾式混合し、単軸や２軸の押出し機、バンバリーミキサー、ニーダー、ミキシングロールなどの公知の溶融混練機に供給して溶融混練することができる。
【００４２】
以下、実施例により本発明を具体的に説明するが、本発明はこれらに限定されるものではない。
【実施例】
【００４３】
＜実施例１〜７、比較例１〜３＞
＜ポリオレフィン系樹脂発泡フィルムの作製＞
表１、表２に示す配合を用いて、５０ｍｍφの押出機１台と３５ｍｍφの押出機２台のＴダイ押出機（Ｔダイ：６５０ｍｍ幅）を用い、ダイス温度１８０℃の条件で、厚さ２００〜９００μｍの単層または三層のポリオレフィン系樹脂発泡フィルムを作製した。
尚、三層の場合の各層の比率は、表層：中間層：裏層＝５：９０：５で作製した。
【００４４】
＜評価方法＞
＜熱伝導率の測定＞
得られたフィルムを使用し、熱拡散率、比熱容量、見かけ密度をそれぞれ測定し、（１）式により熱伝導率を算出した。
各測定結果を表１、表２に示す。
2015098511.tif 000003
λ：熱伝導率（Ｗ／ｍ・Ｋ）
α：熱拡散率（ＪＩＳ  Ｒ１６１１（２０１０）に準拠して測定した。）
Ｃｐ：比熱容量（ＪＩＳ  Ｋ７１２３（２０１２）に準拠して測定した。）
ρ：見かけ密度（ＪＩＳ  Ｋ７２２２（２００５）に準拠して測定した。）
【００４５】
＜引張破断伸びの測定＞
得られたフィルムを使用し、ＪＩＳ  Ｋ７１２７に準拠し、測定部分が１０ｍｍ幅のダンベルを使用し、２３℃でチャック間を４０ｍｍ、引っ張り速度３００ｍｍ／ｍｉｎの条件で測定を行った。
各測定結果を表１、表２に示す。
【００４６】
＜引張強度の測定＞
得られたフィルムを使用し、ＪＩＳ  Ｋ７１２７に準拠し、測定部分が１０ｍｍ幅のダンベルを使用し、２３℃でチャック間を４０ｍｍ、引っ張り速度３００ｍｍ／ｍｉｎの条件で測定を行った。
各測定結果を表１、表２に示す。
【００４７】
＜使用した材料＞
[オレフィン系樹脂]
（Ａ）−１：低密度ポリエチレン（日本ポリエチレン（株）製：ＬＣ５００）
（Ａ）−２：ポリプロピレン（日本ポリプロ（株）製：ＦＸ３Ｂ）
（ａ）−１：エラストマー（三井化学（株）製：タフマーＡ―４０８５Ｓ）
α―オレフィン含有量  １７．６質量％
（ａ）−２：エラストマー（三井化学（株）製：タフマーＰＮ―２０６０）
α―オレフィン含有量  ６．１質量％
【００４８】
[熱膨張マイクロカプセル]
（Ｂ）−２：９５０ＤＵ８０（アクゾノーベル社製：熱膨張開始温度１３８〜１４８℃、最大膨張温度１８８〜２００℃）
（Ｂ）−３：９８０ＤＵ１２０（アクゾノーベル社製：熱膨張開始温度１５８〜１７３℃、最大膨張温度２１５〜２３５℃）
[酸化チタン]
（Ｃ）−１：酸化チタン（石原産業社製）
【００４９】
【表１】
2015098511.tif 000004
なお、実施例５及び７において、酸化チタン（Ｃ）−１は中間層に添加し、その質量部は、オレフィン系樹脂（Ａ）、（ａ）および熱膨張マイクロカプセル（Ｂ）の合計を１００とした時の質量部である。
【００５０】
【表２】
2015098511.tif 000005
【００５１】
＜評価結果＞
表１より、実施例１および２の単層フィルムおよび実施例３〜７の三層フィルムは、いずれも熱伝導率が低く断熱性があり、また伸びおよび強度共にも優れることが確認された。
一方、表２のより、比較例１〜３は、エラストマー（ａ）を含まない結果、熱伝導率は低く断熱性能はよいが伸びが劣ることが確認された。
この結果より、本発明のポリオレフィン系樹脂発泡フィルムおよび積層フィルムは、フィルム厚みが１ｍｍよりも薄いにもかかわらず、熱伝導率は０．１Ｗ／ｍ・Ｋ以下という優れた断熱性能を有し、かつ強度および伸びにも優れるものである。